"製鉄プロセスにおける焼結炉の排ガスから脱硫する脱硫工程と、前記脱硫した排ガスから脱硝する脱硝工程と、前記脱硫脱硝した排ガス中の一酸化炭素を酸化させるCO酸化反応工程と、前記CO酸化反応工程の反応熱を前記脱硫した排ガスの加熱用として熱交換する熱交換工程と、を含む焼結炉排ガスの脱硫脱硝方法であって、前記CO酸化反応工程において、前記脱硫及び脱硝した排ガス中の一酸化炭素を、銅とマンガンを含む比表面積40m2/g以上の一酸化炭素酸化触媒を用いて酸化させることを特徴とする焼結炉排ガスの脱硫脱硝方法。前記一酸化炭素酸化触媒による一酸化炭素反応温度を200~300°Cの温度範囲で行うことを特徴とする請求項1に記載の焼結炉排ガスの脱硫脱硝方法。前記一酸化炭素酸化触媒が、比表面積150m2/g以上の活性化二酸化マンガンと酸化銅とを400~600°Cの温度範囲で焼成することにより調製されることを特徴とする請求項1または2に記載の焼結炉排ガスの脱硫脱硝方法。以上の通り、焼結炉排ガス浄化においてSCR法による脱硝方法では、副生ガスを燃料としたガス昇温もしくは、Pt系触媒を用いた排ガス中COの酸化反応による反応熱を利用した昇温方法があるが、上述した問題点がある。一方、従来のCO酸化触媒では、焼結排ガス中の不純物であるSOXや水分への耐性が低いという問題がある。そこで、本発明者等は、以上の従来技術の問題点に鑑みて、鋭意検討を重ねた結果、SOXや水分への耐性が高く、従来のPt等の貴金属を含まないあるいは貴金属の使用量を大幅に低減させたCO酸化触媒を用いて、反応熱を利用することにより、焼結排ガスにおいて安価な脱硝プロセスを構築できると考え、本発明に至った。従って、本発明の目的は、耐SOX耐H2O性を持つ安価なCO酸化触媒を利用して、脱硫脱硝後の焼結排ガス中に含まれるCOを酸化させ、その反応熱を利用する方法を提供することにある。本発明の要旨は、以下の通りである。1製鉄プロセスにおける焼結炉の排ガスから脱硫する脱硫工程と、前記脱硫した排ガスから脱硝する脱硝工程と、前記脱硫脱硝した排ガス中の一酸化炭素を酸化させるCO酸化反応工程と、前記CO酸化反応の反応熱を前記脱硫した排ガスの加熱用として熱交換する熱交換工程と、を含む焼結炉排ガスの脱硫脱硝方法であって、前記CO酸化反応工程において、前記脱硫及び脱硝した排ガス中の一酸化炭素を、銅とマンガンを含む比表面積40m2/g以上の一酸化炭素酸化触媒を用いて酸化させることを特徴とする焼結炉排ガスの脱硫脱硝方法。2前記一酸化炭素酸化触媒による一酸化炭素反応温度を200~300°Cの温度範囲で行うことを特徴とする1に記載の焼結炉排ガスの脱硫脱硝方法。3前記一酸化炭素酸化触媒が、比表面積150m2/g以上の活性化二酸化マンガンと酸化銅とを400~600°Cの温度範囲で焼成することにより調製されることを特徴とする1または2記載の焼結炉排ガスの脱硫脱硝方法。本発明の一酸化炭素用酸化触媒を用いることにより、従来よりも安価かつ効率的に焼結排ガス中の脱硝反応を行うことができる。以下、本発明の好適な実施形態について説明する。製鉄プロセスにおける粉鉱石、石炭、粉コークスの焼結を行う焼結炉は公知のものであり、その焼結処理も公知である。焼結炉ガスは、ダスト、硫黄化合物SOx、NOx、CO等を含み、一般に100~150°C程度の温度である。図1において、焼結炉1から排出された排ガスは、電気集塵機2にてダスト除去された後、ブロワー3を介して脱硫設備4に導入され、通常石灰水等のシャワーにより脱硫処理される。脱硫処理は、公知の方法でよいが、例えば、湿式法で主流の石灰石膏法で行う。この石灰石膏法は、カルシウムイオンを含む吸収液中にSOXを吸収し、次いでこれを酸化して石膏として固定し回収するものである。脱硫処理の温度は、50~100°Cが一般的であるが、通常、焼結炉1から排出された排ガスの温度のままで行うことが可能である。脱硫処理により温度の低下した排ガスは熱交換器5に導入される。熱交換器は低温の脱硫後排ガスを、後段で脱硝処理後にCO酸化触媒によって昇温された高温の排ガスを利用して、ガス-ガス熱交換により予熱するためのものである。熱交換器により脱硝処理で必要な温度に予熱された排ガスは、NH3添加後、脱硝装置7に導入され、選択還元反応SCRによる脱硝処理を行う。脱硝処理は、公知の方法でよいが、例えば、前述したV2O5/TiO2系触媒を用いたアンモニア触媒還元SCR:SelectiveCatalyticReduction法を用い、一般的に、200~300°Cで反応させる脱硝処理であることができる。脱硝処理された排ガスは、CO酸化反応装置8に導入され、CO酸化触媒で反応し、さらに昇温された後に、熱交換器5に導かれ、低温の脱硫排ガスの昇温に利用された後、煙突10から排出される。このCO酸化反応は、以下で説明するようにして行う。上記のような工程において、焼結炉排ガスを脱硫処理すると、脱硫処理方法にもよるが約150°Cの焼結炉排ガス温度が50~110°Cまで低下する。SCRによる脱硝処理を行うためには、脱硝触媒の種類によって異なるが、一般的に200~300°Cに昇温する必要がある。そこで、一般的には脱硝工程前に排ガス温度を上昇させるための再加熱炉6を設置し、コークス炉ガス等の製鉄副生ガスを利用して、排ガス温度を上昇させる。しかしながら、本発明でのCO酸化触媒を脱硝工程後に設置し、焼結排ガス中に含まれる0.5~1.2のCOをCO酸化触媒により酸化させ、この時の反応熱により、排ガス温度を上昇させ、熱交換器で利用すれば、大幅な省エネルギーを図れ、さらに副生ガスの使用量も大幅に削減できることから、運転費の削減も可能である。焼結炉排ガスには酸素が10~15含まれているので、外部から空気などを導入する必要はない。このように、CO酸化反応の熱を脱硫排ガスの昇温に利用することで、再加熱炉6を省略したり、少なくとも再加熱炉6の付加エネルギーを顕著に減少させることが可能である。本発明に係る一酸化炭素酸化触媒は、銅とマンガンを含む触媒であり、比表面積は40m2/g以上、好ましくは50m2/g以上、より好ましくは70m2/g以上である。このような一酸化炭素酸化触媒は、活性化二酸化マンガンAMD:ActivatedManganeseOxideと酸化銅とを物理混合し、焼成することで調製することができる。好ましくは、比表面積が150m2/g以上、より好ましくは200m2/g以上の活性化二酸化マンガンを用い、前記活性化二酸化マンガンと酸化銅とを物理混合し、400~600°C程度の温度範囲で焼成することで調製することができるCuAMD触媒。CuAMD触媒中の銅の濃度は、CuO換算で、0.1~60massであることが好ましい。より好ましくは20~50massである。ここで、CuAMD触媒とは、活性化二酸化マンガンと酸化銅とを物理混合し、400~600°Cの温度範囲で焼成することで調製した触媒の全体をいう。CuAMDは、AMD中のMn原子とCu原子が置き換わった構造であり、AMD触媒の成分はMnO2、CuAMD触媒の成分はCuOMnO2になると考えられる。活性化二酸化マンガンの製造には、例えば特開平7-247122号公報に記載されているような方法がある。即ち、金属マンガンまたはフェロマンガン等のマンガン合金塊または粒子に対し、酸素ガスあるいは酸素アセチレンガス、酸素LPGガスなどの酸化性ガスを吹きつけることにより、前記金属マンガンまたはマンガン合金中のマンガン分を蒸発気散させ、さらに気散飛行中に急冷して微粒子化させ、Mn3O4を主成分とする平均粒径が01~5μmであるほぼ球状の微粒子状マンガン酸化物とする。次に、得られた微粒子状マンガン酸化物を、塩酸、硫酸又は硝酸等の酸もしくはそれらの混酸を加えることにより、酸処理前の粒径を維持しつつ、粒子内部まで存在するMn2成分即ち、Mn3O4中のMnO成分および不純物成分等を溶解、除去し、MnO2を骨格とする凸凹表面で網状になった多孔質な表面積の大きい二酸化マンガンを得ることができる。上記の方法で調製した一酸化炭素酸化触媒は、粉末でも使用することはできる。しかしながら、一般的な触媒と同様に圧力損失を抑えるためにガスの流速に応じて、粘土等の結合材を用い、一酸化炭素酸化触媒を直径4~6mm程度の球状又はペレット状に造粒成形することが好ましい。また、脱硫脱硝後の焼結排ガス中に含まれるダストによる流路閉塞を防ぐために、ハニカム状又は板状のセラミックスあるいはステンレス等の金属に、一酸化炭素酸化触媒をコーティングして使用することが好ましい。本発明において一酸化炭素酸化反応は、上記の活性化二酸化マンガン触媒、特にCuAMD触媒を用いて行うことを特徴とし、脱硝した排ガスを、特別に加熱しなくてそのまま一酸化炭素酸化反応に用いることができる。一酸化炭素酸化反応の温度は200~300°Cとすることが、脱硝後の排ガスをそのまま利用でき、脱硫した排ガスを、熱交換器で加温して脱硝処理のために用いることができるので好ましい。一酸化炭素酸化反応温度の制御は、反応炉から外部への熱放散を防ぐため断熱することが必要であるが、通常、脱硝後の排ガス温度をそのまま利用することで、CO酸化反応の発熱が起こり反応が進行するため、加熱設備等は特段必要ない。また、焼結設備等の休止後の立ち上げ時には、脱硝工程とCO酸化工程で200~300°Cの排ガス温度が必要となるため、再加熱炉6で排ガスを加温すればよい。比較例1脱硫脱硝後の焼結排ガスのモデルガスとして、1.0vol.のCO、10vol.のO2、40ppmのSOX、40ppmのNOX、20vol.の水蒸気の混合ガスN2バランスを空間速度30,000h1で流通させた。試料を石英管に充填し、この石英管中に混合ガスを流通させ、電気炉で加熱することで反応させた。反応後のガスを、TCDガスクロマトグラフで分析し、未反応のCO及び生成したCO2の濃度を分析した。触媒性能をCO転化率として評価し、下記式に3より計算される。CO転化率=生成CO2/未反応CO生成CO2×1003温度を室温から400°Cまで上昇させて反応させて温度依存性を評価したが、実際に使用する温度範囲で最も低温である200°Cにて6時間反応後のCO転化率で比較した。比較例1で、従来の市販触媒であるPtAl2O3を用いてCO酸化反応試験を行った。その結果、表1に示すように、CO転化率は78であった。比較例2試料に、従来の銅マンガン系触媒であるホプカライトキシダ化学製、商品名:ホプカライト、比表面積20m2/g、Cu含有量44massを用いる条件以外は、比較例1と同様の条件にてCO酸化反応試験を行った。その結果、表1に示すように、比較例1のCO転化率は1.5となり、ほぼ活性を失った。実施例1試料に、CuAMD触媒を用いる条件以外は、比較例1と同様の条件にてCO酸化反応試験を行った。CuAMD触媒は、AMD日本重化学製、比表面積240m2/gとCuO関東化学製、純度99.9以上を物理混合後、500°Cで焼成することにより調製した。調製後のCuAMD触媒は、比表面積90m2/g、Cu含有量42massである。その結果、表1に示すように、実施例1のCO転化率は82であり、比較例1と同等以上の転化率を示した。従来の貴金属触媒よりも非常に安価な触媒で同等以上の性能を発揮できた。参考例1試料に、活性化二酸化マンガンAMDを用いる条件以外は、比較例1と同じ条件で、CO酸化反応試験を行った。AMDは実施例1で用いたAMDと同様のもの日本重化学製、比表面積240m2/gを用いた。その結果、表1に示すように、参考例1のAMDでのCO転化率は45となった。銅を含有していなくても、比較例2よりも高い性能を発揮しており、比表面積が重要であることが判る。"